ТЕКСТИЛЬНОЕ ПОЛОТНО И ТЕКСТИЛЬНОЕ ИЗДЕЛИЕ
FABRIC AND TEXTILE PRODUCT

Область техники, к которой относится изобретение
Настоящее изобретение относится к текстильному полотну, которое обладает не только высокой огнестойкостью, но и высокой растяжимостью, а также к текстильному продукту с использованием указанного текстильного полотна.
Уровень техники
Поскольку спецодежду носят люди, работа которых может включать воздействие пламени, такая как пожаротушение, и работающие в электроэнергетических и химических компаниях, ранее использовали одежду из огнестойкого текстильного полотна. Такие огнестойкие текстильные полотна используют огнестойкие волокна, такие как мета-арамидные волокна и пара-арамидные волокна. Кроме того, отмечается, что такие огнестойкие волокна обычно имеют плохую растяжимость.
В качестве способов придания растяжимости текстильному полотну, использующему огнестойкие волокна, предложены способ, в котором текстильное полотно формируют с использованием эластичной нити вместе с огнестойким волокном (смотри, например, патентный документ 1, патентный документ 2 и патентный документ 3), способ, в котором огнестойкое волокно скручивают, подвергают термостабилизации и раскручивают, а затем текстильное полотно формируют с использованием указанного огнестойкого волокна (смотри, например, патентный документ 4, патентный документ 5 и патентный документ 6), и т.д.
Однако, у текстильного полотна с использованием эластичной нити, были проблемы с термостойкостью, огнестойкостью, химической стойкостью и т.п.Тогда как, у текстильного полотна с использованием огнестойкого волокна, которое было скручено, подвержено термостабилизации и раскручено, были проблемы в том, что его растяжимость снижается во время тканья, постобработки и носки, а также имелась проблема увеличения стоимости.
Документы известного уровня техники
Патентные документы
Патентный документ 1: JP-A-2003-193314
Патентный документ 2: JP-A-2006-124865
Патентный документ 3: JP-A-2007-9378
Патентный документ 4: JP-A-2001-248027
Патентный документ 5: JP-A-2005-307429
Патентный документ 6: JP-A-2008-190103
Раскрытие изобретения
Проблемы, решаемые изобретением
Изобретение было создано с учетом вышеуказанного уровня техники. Его цель состоит в предложении текстильного полотна, не только с хорошей огнестойкостью, но и хорошей растяжимостью, а также текстильного продукта с использованием указанного текстильного полотна.
Средства решения проблем
Авторы настоящего изобретения провели обширные исследования для решения вышеупомянутых проблем. В результате они установили, что когда текстильное полотно сформировано с использованием композитной нити, содержащей пряжу, которая содержит огнестойкое волокно, и бикомпонентное волокно, которое выполнено из двух компонентов, скомпонованных бок о бок или эксцентрично по типу ядро-оболочка, причем массовые доли указанного огнестойкого волокна и указанного бикомпонентного волокна находятся в заданных диапазонах, может быть получено текстильное полотно не только с хорошей огнестойкостью, но и хорошей растяжимостью. В результате дальнейших широких исследований, они завершили изобретение.
Таким образом, настоящее изобретение относится к "текстильному полотну с использованием композитной нити, содержащей:
пряжу, которая содержит огнестойкое волокно, имеющее предельный кислородный индекс 25 или более; и
бикомпонентное волокно, которое выполнено из двух компонентов, скомпонованных бок о бок или эксцентрично по типу ядро-оболочка,
указанное текстильное полотно характеризуется тем, что массовая доля указанного огнестойкого волокна составляет 75% масс, или более относительно массы текстильного полотна, а массовая доля бикомпонентного волокна составляет 5-15% масс, относительно массы текстильного полотна".
В связи с этим, предпочтительно, чтобы огнестойкое волокно представляло собой по меньшей мере одно волокно, выбранное из группы, состоящей из мета-арамидных волокон, пара-арамидных волокон, полипарафениленбензоксазольных волокон, полибензимидазольных волокон, полиимидных волокон, полиэфиримидных волокон, полиамидоимидных волокон, углеродных волокон, полифениленсульфидных волокон, поливинилхлоридных волокон, огнестойкого вискозного волокна, модакриловых волокон, огнестойких акриловых волокон, огнестойких полиэфирных волокон, огнестойких винилоновых волокон, меламиновых волокон, фторсодержащих волокон, огнестойкой шерсти, и огнестойкого хлопка. Предпочтительно также, чтобы пряжа дополнительно содержала по меньшей мере одно волокно, выбранное из группы, состоящей из полиэфирных волокон, нейлоновых волокон, вискозных волокон, полинозных волокон, лиоцельных волокон, акриловых волокон, винилоновых волокон, хлопка, пеньки и шерсти. Предпочтительно также, чтобы пряжа имела коэффициент крутки в диапазоне 2,5-4,5. Предпочтительно также, чтобы указанные два компонента, образующие бикомпонентное волокно, представляли собой комбинацию, выбранную из группы, состоящей из комбинации политриметилентерефталата и политриметилентерефталата, комбинации политриметилентерефталата и полиэтилентерефталата, и комбинации полиэтилентерефталата и полиэтилентерефталата. Предпочтительно также, чтобы указанное бикомпонентное волокно было мультифиламентной нитью, имеющей тонину единичного волокна 0,5-10,0 дтекс и общую тонину 20-200 дтекс. Предпочтительно также, чтобы указанная комплексная нить была крученой нитью или оплетанной нитью. Предпочтительно также, чтобы указанное текстильное полотно представляло собой тканое полотно или трикотажное полотно. Предпочтительно также, чтобы указанное текстильное полотно представляло собой тканое полотно и один из утка и основы указанного тканого полотна содержал указанную композитную нить, содержащую пряжу, содержащую огнестойкое волокно, имеющее предельный кислородный индекс 25 или более, и бикомпонентное волокно, которое выполнено из двух компонентов, скомпонованных бок о бок или эксцентрично по типу ядро-оболочка, тогда как другой из утка и основы содержит пряжу, которая содержит огнестойкое волокно, имеющее предельный кислородный индекс 25 или более. Предпочтительно также, чтобы указанное текстильное полотно имело относительное удлинение в диапазоне 3 - 50% в направлении основы и/или утка. Предпочтительно также, чтобы указанное текстильное полотно имело обратимость удлинения 70% или более в направлении основы и/или утка. Предпочтительно также, чтобы указанное текстильное полотно имело предельный кислородный индекс 25 или более.
Изобретение также предлагает текстильный продукт, использующий вышеуказанное текстильное полотно.
Преимущество изобретения
Изобретение предлагает текстильное полотно не только с хорошими огнестойкими свойствами но и с хорошей растяжимостью, а также текстильный продукт с использованием указанного текстильного полотна.
Осуществление изобретения
Далее будут подробно описаны осуществления изобретения.
Композитная нить по изобретению содержит пряжу и бикомпонентное волокно. Пряжа содержит огнестойкое волокно, имеющее предельный кислородный индекс (далее иногда обозначаемый "LOI") 25 или более (далее иногда просто обозначаемое как "огнестойкое волокно"). Кстати, предельный кислородный индекс измеряется в соответствии с JIS К7201.
Примеры таких огнестойких волокон включают мета-арамидные волокна, пара-арамидные волокна, полипарафениленбензоказольные волокна, полибензимидозольные волокна, полиимидные волокна, полиэфиримидные волокна, полиамидоимидные волокна, углеродные волокна, полифениленсульфидные волокна, поливинилхлоридные волокна, огнестойкие вискозные волокна, модакриловые волокна, огнестойкие акриловые волокна, огнестойкие полиэфирные волокна, огнестойкие винилоновые волокна, меламиновые волокна, фторсодержащие волокна, огнестойкую шерсть и огнестойкий хлопок. Может быть использовано по меньшей мере одно из этих огнестойких волокон.
Среди них, с точки зрения наличия превосходного предельного кислородного индекса и также отличных механических свойств, мета-арамидные волокна, то есть метафениленизофталамидные волокна (коммерчески доступными продуктами являются "Conex"™ производства Teijin Limited, "Nomex"™ производства Du Pont и т.д.), являются предпочтительными. Кроме того, предпочтительно также смешать пара-арамидные волокна, то есть, парафенилентерефталамидные волокна (коммерчески доступными продуктами являются "Twaron"™ производства Teijin Limited, "Kevlar"™ производства Du Pont-Toray Co., Ltd. и т.д.) и со-парафенилен/3,4'-оксидифенилентерефталамидные волокна (коммерчески доступными продуктами являются "Technora"™ производства Teijin Limited и т.д.).
При условии отсутствия негативного влияния на цель изобретения эти огнестойкие волокна также могут содержать добавки, такие как антиоксиданты, поглотители УФ-излучения, термостабилизаторы, замедлители пламени, оксид титана, окрашивающие вещества и инертные мелкодисперсные частицы.
Наиболее предпочтительно, чтобы пряжа была выполнена только из огнестойкого волокна, но также могут содержаться неогнестойкие волокна (волокна, имеющие предельный кислородный индекс менее 25). В связи с этим, примеры неогнестойких волокон включают полиэфирные волокна, нейлоновые волокна, вискозные волокна, полинозные волокна, лиоцельные волокна, акриловые волокна, винилоновые волокна, хлопок, пеньку и шерсть. Может быть использовано по меньшей мере одно из этих неогнестойких волокон.
При условии отсутствия негативного влияния на цель изобретения эти неогнестойкие волокна также могут содержать добавки, такие как антиоксиданты, поглотители УФ-излучения, термостабилизаторы, замедлители пламени, оксид титана, окрашивающие вещества и инертные мелкодисперсные частицы.
Предпочтительно длина огнестойкого и неогнестойкого волокна находится в диапазоне 35-110 мм.
Общая тонина пряжи может быть выбрана с учетом внешнего вида поверхности, термостойкости, теплоизоляции, растяжимости, текстуры и т.п. в зависимости от предполагаемого использования. В частности, предпочтительно, чтобы пряжа имела линейную плотность в диапазоне 58 дтекс (эквивалент одиночной пряжи No 100 английской системы нумерации хлопчатобумажной пряжи) - 580 дтекс (эквивалент No 10 английской системы нумерации хлопчатобумажной пряжи).
Кроме того, с точки зрения подходящих свойств для проведения процесса прядения и также применения в одежде, где требуется гибкость, предпочтительно, чтобы пряжа имела тонину единичного волокна в диапазоне 0,6-5,5 дтекс.
С точки зрения физических свойств и гибкости указанного текстильного полотна предпочтительно, чтобы пряжа имела коэффициент К крутки в диапазоне 2,5-4,5. Здесь Τ=K√n, где Τ является числом круток на дюйм (2,54 см), n является номером английской системы нумерации хлопчатобумажной пряжи, и К является коэффициентом крутки.
Кроме того, пряжа может быть однониточной пряжей или крученой пряжей в два сложения.
Бикомпонентное волокно по изобретению выполнено из двух компонентов, скомпонованных бок о бок или эксцентрично по типу ядро-оболочка. Когда композитная нить, содержащаяся в текстильном полотне настоящего изобретения, содержит указанное бикомпонентное волокно в дополнение к вышеуказанной пряже, во время термообработки текстильного полотна бикомпонентное волокно принимает трехмерную извитую спиралеподобную конфигурацию, за счет чего указанная композитная нить приобретает растяжимость, и, в результате, текстильному полотну также придается растяжимость.
Причем указанные два компонента, образующие бикомпонентное волокно могут быть комбинацией полиэфира и полиэфира, комбинацией полиэфира и нейлона или т.п., например. Более конкретно, их предпочтительные примеры включают комбинацию политриметилентерефталата и политриметилентерефталата, комбинацию политриметилентерефталата и полиэтилентерефталата и комбинацию полиэтилентерефталата и полиэтилентерефталата. В связи с этим, предпочтительно, чтобы указанные два компонента имели различную характеристическую вязкость. Кроме того, можно вводить добавки, такие как антиоксиданты, поглотители УФ-излучения, термостабилизаторы, замедлители пламени, оксид титана, окрашивающие вещества и инертные мелкодисперсные частицы.
В бикомпонентном волокне, форма волокна особенно не ограничена и оно может быть длинным волокном (мультифиламент) или коротким волокном. Однако для получения отличной растяжимости длинное волокно (мультифиламент) является предпочтительным.
Общую тонину и тонину одного волокна бикомпонентного волокна выбирают в соответствии с предполагаемым использованием, и предпочтительно, чтобы общая тонина составляла 20-200 дтекс, и тонина одного волокна составляла 0,5-10,0 дтекс.
Композитная нить по изобретению содержит вышеуказанные пряжу и бикомпонентное волокно. В связи с этим для одновременного достижения огнестойкости и растяжимости предпочтительно, чтобы массовая доля бикомпонентного волокна, содержащегося в композитной нити была такой, что массовая доля бикомпонентного волокна находилась в диапазоне 2-40% масс, (более предпочтительно 4-30% масс, особенно предпочтительно 4-20% масс.) относительно массы комплексной нити.
Хотя способ составления композита конкретно не ограничен, предпочтительно, чтобы композитная нить была крученой или оплетенной нитью. Более конкретно предпочтительно, чтобы пряжа и бикомпонентное волокно подвергались крутке или оплетению с использованием коммерчески доступной ярусной крутильной машины, оплеточной машины, итальянской крутильной машины, машины двойного кручения или т.п.В связи с этим фиксация крутки может быть выполнена в соответствии с требуемым качеством. Фиксация крутки композитной крученой нити может быть выполнена вакуумно-паровой фиксацией, обычно используемой для фиксации пряжи. Температура во время фиксации крутки композитной крученой нити предпочтительно находится в диапазоне 50-95°С (более предпочтительно 50-85°С). Когда температура фиксации крутки композитной крученой нити слишком высока, растяжимость получаемого текстильного полотна может быть ухудшена.
Текстильное полотно по изобретению представляет собой текстильное полотно с использованием вышеуказанной композитной нити. В связи с этим для получения подходящих огнестойких свойств важно, чтобы массовая доля огнестойкого волокна находилась в диапазоне от 75% масс, или более (предпочтительно 75-95% масс.) относительно массы текстильного полотна. В этом случае массовая доля неогнестойкого волокна составляет менее 25% масс. В случае, когда массовая доля огнестойкого волокна составляет менее 75% масс, относительно массы текстильного полотна, это может привести к снижению огнестойких свойств и таким образом нежелательно.
Кроме того, важно, чтобы массовая доля бикомпонентного волокна находилась в диапазоне 5-15% масс, относительно массы текстильного полотна. В случае, когда массовая доля бикомпонентного волокна составляет более 15% масс, относительно массы текстильного полотна, пламя легко передается по бикомпонентному волокну. Это приводит к увеличению воспламеняемости и, таким образом нежелательно. Кроме того, в противоположном случае, когда массовая доля бикомпонентного волокна составляет менее 5% масс, это может привести к уменьшению растяжимости и, таким образом, нежелательно.
Структура текстильного полотна специально не ограничивается, но предпочтительно это тканое полотно или трикотажное полотно.
В случае тканого полотна можно упомянуть, например, полотняное плетение, саржевое плетение и атласное плетение. В случае трикотажного полотна можно упомянуть, например, машинное вязание, вязание крючком, вязание спицами, афганское вязание и кружевное вязание. Например, в случае тканого полотна композитная нить может быть на 100% использована в направлении основы и/или утка, и возможно использование пряжи и композитной нити при отношении 1:1, 2:1, 3:1, 1:2, или 1:3, например. Кстати, способ вязания или тканья особенно не ограничен, и может быть способом, использующим обычную трикотажную машину или ткацкий станок.
В настоящем изобретении текстильное полотно предпочтительно является тканым полотном и один из утка и основы тканого полотна содержит композитную нить, содержащую пряжу, содержащую огнестойкое волокно с предельным кислородным индексом 25 или более, и бикомпонентное волокно, которое выполнено из двух компонентов, скомпонованных бок о бок или эксцентрично по типу ядро-оболочка, тогда как другой содержит пряжу, которая содержит огнестойкое волокно с предельным кислородным индексом 25 или более.
Далее указанное текстильное полотно подвергают термообработке, например, мойке и очистке, релаксации, крашению или фиксации. В результате бикомпонентное волокно, содержащееся в текстильном полотне, которое выполнено из двух компонентов, скомпонованных бок о бок или эксцентрично по типу ядро-оболочка, принимает трехмерную извитую спиралеподобную конфигурацию, что таким образом придает растяжимость текстильному полотну.
Текстильное полотно может быть дополнительно подвергнуто гигроскопичной обработке, водоотталкивающей обработке, ворсовке, огнестойкой обработке, УФ-защитной обработке или другим различным процессам, придающим функции с помощью антимикробных, дезодорирующих, фосфоресцирующих средств, репеллентов, световозвращающих, генерирующих отрицательные ионы средств и т.д.
Полученное таким образом текстильное полотно содержит вышеуказанную композитную нить и, таким образом обладает не только хорошей огнестойкостью, но и растяжимостью.
В описании под растяжимостью предпочтительно понимают то, чтобы текстильное полотно имело относительное удлинение в диапазоне 3-50% в направлении основы и/или утка. Кроме того, что касается обратимости удлинения, предпочтительно, чтобы текстильное полотно имело обратимость удлинения 70% или более (более предпочтительно 73-99%) в направлении основы и/или утка. Кроме того, что касается огнестойкости, предпочтительно, чтобы текстильное полотно имело предельный кислородный индекс 25 или более (более предпочтительно 25-40) по измерению в соответствии с JIS К7201.
Далее, в текстильном продукте по изобретению используется вышеуказанное текстильное полотно. Текстильный продукт использует вышеуказанное текстильное полотно и, следовательно, имеет отличную растяжимость и огнестойкость. Такие текстильные продукты включают одежду пожарного, огнестойкую одежду, рабочую одежду, спортивные костюмы для мотоспорта, спецодежду, перчатки, головные уборы, праздничную одежду и различные промышленные материалы (листы, палатки, пленочные материалы, вытяжки, строительные материалы, жилищные материалы, материалы интерьера автомобиля и т.д.). Кроме того, вышеуказанная рабочая одежда включает рабочую одежду для работы в сталелитейном цехе или на сталелитейном заводе, рабочую одежду для сварки и рабочую одежду в области обеспечения взрывобезопасности. Кроме того, вышеуказанные перчатки включают перчатки, используемые в авиационной промышленности, в промышленности информационного оборудования, точного машиностроения и т.п., где используются прецизионные компоненты.
Примеры
Далее будут подробно описаны примеры осуществления изобретения и сравнительных примеров, но изобретение ими не ограничивается. В данном случае измеряемые параметры в примерах измеряются с помощью следующих методов.
(1) Огнестойкость
Предельный кислородный индекс (LOI) измеряют в соответствии с JIS К7201: 1999 (Метод испытания на огнестойкость полимерного материала по кислородному индексу) и используют в качестве индекса огнестойкости.
(2) Растяжимость
Относительное удлинение и обратимость удлинения измеряют в соответствии с JIS L1096: 2011 (В Метод, постоянная нагрузка).
(3) Горючесть
Время остаточного горения, продолжительность послесвечения и зону обугливания измеряют в соответствии с JIS L1091, А-4 Метод, приложение 8, и используют в качестве индексов горючести.
Пример 1
В качестве пряжи в процессе прядения короткое волокно, выполненное из полиметафениленизофталамидного волокна, имеющего тонину единичного волокна 2,2 дтекс, отрезку по длине (длина волокна) 51 мм и LOI, равный 33 ("Conex"™ производства Teijin Limited) и короткое волокно, выполненное из со-парафенилен/3,4'-оксидифенилентерефталамидного волокна, имеющего тонину единичного волокна 1,7 дтекс, отрезку по длине (длина волокна) 51 мм и LOI, равный 25 ("Technora"™ производства Teijin Limited) спрядают вместе с массовым отношением (первое: последнее) 95:5 для получения единичной нити No 40 английской системы нумерации хлопчатобумажной пряжи. Число кручений составляет 20,87 Т/2,54 см (коэффициент крутки = 3,3).
При этом в качестве бикомпонентного волокна готовят мультифиламент (длинное волокно), выполненный из двух видов политриметилентерефталата с различной характеристической вязкостью, скомпонованных эксцентрично по типу ядро-оболочка, и имеющий общую тонину элементарной нити 40 дтекс/24 филаменты, относительное удлинение 26% и усадку в кипящей воде 55,0%.
Далее, две пряжи объединяют и подвергают второй крутке с помощью машины двойного кручения. Число кручений составляет 20,9 Т/2,54 см. Затем стабилизируют крутку с помощью вакуумно-парового устройства при температуре стабилизации 120°С в течение 20 минут, получая тем самым огнестойкую крученую нить А.
Кроме того, объединяют две пряжи и одно бикомпонентное волокно (мультифиламент) и подвергают второй крутке с помощью машины двойного кручения. Число кручений составляет 19,8 Т/2,54 см. Затем стабилизируют крутку с помощью вакуумно-парового устройства при температуре стабилизации 80°С в течение 20 минут, получая тем самым композитную нить В.
Далее, при использовании 100% огнестойкой крученой нити А в качестве основы и при использовании 100% композитной нити В в качестве утка их ткут полотняным переплетением при плотности по основе: 48 нитей/2,54 см и утку: 48 нитей/2,54 см.
Полученное тканое полотно отделывают путем мойки и очистки, релаксации и фиксации (температура: 190°С × время: 30 секунд). Здесь, когда температура релаксации составляет 95°С и задается относительно сильный эффект ссучивания, извитость бикомпонентного волокна хорошо развивается и растяжимость получается особенно хорошей.
В полученной эластичной огнестойкой текстильной текстильного полотна, плотность по основе: 55 нитей/2,54 см и по утку: 48 нитей/2,54 см, массовая доля неогнестойкого волокна составляет 6,0% масс, и предельный кислородный индекс составляет 29,0. Удлинение по утку составляет 7,0%, что указывает на подходящую эластичность и обратимая деформация составляет 75%. Результаты оценки показаны в таблице 1.
Далее, рабочую одежду получают с использованием эластичной огнестойкой текстильного полотна. В результате она имеет подходящую эластичность и огнестойкость.
Пример 2
В качестве пряжи в процессе прядения короткое волокно, выполненное из полиметафениленизофталамидного волокна, имеющего тонину единичного волокна 2,2 дтекс, отрезку по длине (длина волокна) 51 мм и LOI, равный 33 ("Conex"™ производства Teijin Limited) и короткое волокно, выполненное из со-парафенилен/3,4'-оксидифенилентерефталамидного волокна, имеющего тонину единичного волокна 1,7 дтекс, отрезку по длине (длина волокна) 51 мм и LOI, равный 25 ("Technora"™ производства Teijin Limited) и короткое волокно, выполненное из полиэтилентерефталатного волокна, имеющего тонину единичного волокна 1,7 дтекс, отрезку по длине (длина волокна) 51 мм и LOI, равный 21 (производства компании Teijin Limited) спрядают вместе с массовым отношением (в этом порядке) 80:5:15, для получения единичной нити No 40 английской системы нумерации хлопчатобумажной пряжи. Число кручений составляет 20,87 Т/2,54 см (коэффициент крутки = 3,3). Процедура в остальном та же, что в примере 1. Результаты оценки показаны в таблице 1.
Пример 3
Выполняют ту же процедуру, что и в примере 1, за исключением использования в качестве бикомпонентного волокна мультифиламента (длинное волокно), выполненного из двух видов политриметилентерефталата с различной характеристической вязкостью, скомпонованных эксцентрично по типу ядро-оболочка и имеющего общую тонину элементарной нити 84 дтекс/24 филаменты, относительное удлинение 41% и усадку в кипящей воде 42,0%. Результаты оценки показаны в таблице 1.
Пример 4
Используя только ту же композитную нить В, что и в примере 1, формируют трикотажное полотно с использованием однофонтурной вязальной машины 20 класса, затем очищают и отделывают. Результаты оценки показаны в таблице 1.
Сравнительный пример 1
Выполняют ту же процедуру, что и в примере 1, за исключением того, что композитную нить В не используют, и того, что 100% огнестойкой крученой нити А используют в качестве основы и утка для тканья. Результаты оценки показаны в таблице 2.
Сравнительный пример 2
В качестве пряжи в процессе прядения короткое волокно, выполненное из полиметафениленизофталамидного волокна, имеющего тонину единичного волокна 2,2 дтекс, отрезку по длине (длина волокна) 51 мм и LOI, равный 33 ("Conex"™ производства Teijin Limited) и короткое волокно, выполненное из со-парафенилен/3,4'-оксидифенилентерефталамидного волокна, имеющего тонину единичного волокна 1,7 дтекс, отрезку по длине (длина волокна) 51 мм и LOI, равный 25 ("Technora"™ производства Teijin Limited) и короткое волокно, выполненное из полиэтилентерефталатного волокна, имеющего тонину единичного волокна 1,7 дтекс, отрезку по длине (длина волокна) 51 мм и LOI, равный 21 (производства компании Teijin Limited) спрядают вместе с массовым отношением (в этом порядке) 70:5:25, для получения единичной нити No 40 английской системы нумерации хлопчатобумажной пряжи. Число кручений составляет 20,87 Т/2,54 см (коэффициент крутки = 3,3). Процедура в остальном та же, что в примере 2. Результаты оценки показаны в таблице 2.
Сравнительный пример 3
Выполняют ту же процедуру, что и в примере 1, за исключением использования в качестве бикомпонентного волокна мультифиламента (длинное волокно), выполненного из двух видов политриметилентерефталата с различной характеристической вязкостью, скомпонованных эксцентрично по типу ядро-оболочка и имеющего общую тонину элементарной нити 165 дтекс/24, относительное удлинение 41%, и усадку в кипящей воде 42,0%. Результаты оценки показаны в таблице 2.
Сравнительный пример 4
Трикотажное полотно формируют с использованием 100% композитной нити, полученной в сравнительном примере 3 с использованием однофонтурной вязальной машины 20 класса, затем очищают и отделывают. Результаты оценки показаны в таблице 2.
Промышленная применимость
Изобретение предлагает текстильное полотно, обладающее не только хорошей огнестойкостью, но и подходящей растяжимостью, а также текстильный продукт с использованием указанного текстильного полотна. Их промышленное значение очень высокое.